(57)【要約】【課題】最終調質焼鈍により所期の強度を付与されるFe含有量の多い低廉なアルミニウム箔であって、交流エッチング処理で高静電容量が得られる中・低圧電解コンデンサ用軟質アルミニウム箔およびその製造方法を提供する。【解決手段】Fe含有量が50〜120ppm、Ｆｅ＋Ｓｉ＋Ｃｕ≦６００ppm、残部Ａｌおよびその他の不純物である電解コンデンサ用軟質アルミニウム箔であって、該箔中の金属間化合物のうち、長径が0.1μm未満である金属間化合物のFe含有量の合計が、該箔のFe含有量の5%以下であり、かつ長径が0.1〜1.0μmである金属間化合物のFe含有量の合計が、該箔のFe含有量の10%以下であり、更に長径が1.0μmを超える金属間化合物のFe含有量の合計が、該箔のFe含有量の40〜80%であって、引張強度が40〜70MPaであることを特徴とする交流エッチングに供する中・低圧電解コンデンサ用軟質アルミニウム箔。【選択図】なし【特許請求の範囲】
【請求項１】
Ｆｅ含有量が５０〜１２０ppm 、Ｆｅ＋Ｓｉ＋Ｃｕ≦６００ppm、残部Ａｌおよびその他の不純物である組成を有する電解コンデンサ用軟質アルミニウム箔であって、該箔中の金属間化合物のうち、長径が０．１μｍ未満である金属間化合物のＦｅ含有量の合計が、該箔のＦｅ含有量の５％以下であり、かつ長径が０．１〜１．０μｍである金属間化合物のＦｅ含有量の合計が、該箔のＦｅ含有量の１０％以下であり、更に長径が１．０μｍを超える金属間化合物のＦｅ含有量の合計が、該箔のＦｅ含有量の４０〜８０％であって、引張強度が４０〜７０MPa であることを特徴とする交流エッチングに供する中・低圧電解コンデンサ用軟質アルミニウム箔。
【請求項２】
請求項１記載の組成のアルミニウム溶湯をＤＣ鋳造法により鋳造速度３０〜７０mm／minにて厚さ４００〜６００mmの鋳塊に鋳造し、得られた鋳塊を鋳造時晶出したＦｅ含有化合物が固溶しない温度領域で、最終調質焼鈍処理前まで製板および製箔し、得られた箔を２８０〜３５０℃の温度範囲で最終調質焼鈍処理することを特徴とする交流エッチングに供する中・低圧電解コンデンサ用軟質アルミニウム箔の製造方法。
【請求項３】
請求項２記載の製造方法において、前記固溶しない温度領域は５００℃以下４００℃以上であることを特徴とする製造方法。
【発明の詳細な説明】
【技術分野】
【０００１】
本発明は、最終焼鈍でＯ材ではなく、最終調質焼鈍処理により所期強度を付与されるＦｅ含有量の多い低廉なアルミニウム箔であって、交流エッチング処理で高静電容量が得られる中・低圧用の電解コンデンサ用軟質アルミニウム箔およびその製造方法に関する。
【背景技術】
【０００２】
本明細書中において含有量を表す「％」および「ppm」 は、ただし書きのある場合を除き、それぞれ「質量％」および「質量ppm」である。
【０００３】
電解コンデンサ用のアルミニウム箔に共通して求められる特性として、高静電容量が重要である。静電容量を付与するために、箔に電解エッチングして箔の表面積を拡大することも共通する方法である。一方、電解コンデンサの用途には、使用時の印加電圧により高、中、低圧用に分けられる。
【０００４】
高圧用電解コンデンサは、化成処理により厚い皮膜を形成する必要から化成電圧が高いので、箔面に大径かつ直線状の穿孔を行なうべく直流でエッチングされる。この場合、箔表面全体に渡って均等に大径かつ直線状の穿孔を確保できるように、箔表面に立方晶面が多く現われるように結晶方位が配向される。
【０００５】
また、中・低圧用電解コンデンサは、化成処理により薄い皮膜が形成されればよく、箔表面積が拡大されればよいため化成電圧が中、低圧であり、箔面に枝分かれした穿孔を開けるべく交流でエッチングされる。この中・低圧用アルミニウム箔に高い静電容量を付与するには、エッチング起点となるＦｅ含有化合物の大きさと数が決め手になる。一般的に中・低圧とは化成電圧で略２００Ｖ以下を言う。
【０００６】
ところで、家電製品やＡＶ機器等の電子電気機器の電気回路には、化成電圧の低い中・低圧用のアルミニウム製電解コンデンサが多数使用されている。そしてこのような電解コンデンサには、製造コスト低減を目的として、Ｆｅ含有量の多いアルミニウム箔が使用され、かつ使用者目的に応じて求められる引張強度が異なる。即ち中・低圧用の箔としては、硬質箔と各種強度に調質焼鈍処理された軟質箔とが使用されているが、このうち本発明は、最終の工程で調質焼鈍処理された引張強度４０〜７０Mpaの軟質箔に関する。
【０００７】
従来、Ｆｅ含有量の多い前記の軟質アルミニウム箔の静電容量は、Ｆｅ含有量の少ない高純度軟質アルミニウム箔の中・低圧用の静電容量より低いという欠点があった。
【０００８】
特開昭６３−２６５４１５号公報（特許文献１）には、Ｆｅ含有量の多い低純度溶湯を用いて急冷凝固させて固溶量を多くし、或いは高温に加熱して固溶させ、その後に析出処理して析出物の小さい１μｍ以下サイズの化合物を多く析出させ、そのような箔に直流を印加してトンネルピットを穿孔することによって、静電容量の高い電解コンデンサが得られることが開示されている。
【０００９】
特開平６−６５６６５号公報（特許文献２）には、０．１〜２．０μｍの大きさのＦｅ析出物の数的割合を規定したアルミニウム箔に直流を印加してエッチングし、穿孔を箔表面に垂直に穿った後、３７５Ｖもの高圧で化成処理することによって、静電容量の高い電解コンデンサが得られることが開示されている。
【００１０】
特開平９−２６０２１９号公報（特許文献３）には、ソーキング条件（温度・時間）、熱延条件（熱延開始温度、同終了温度、熱間圧延時の１パス当たりの圧下量）、冷延条件、熱処理等を設定することによって、Ｆｅ＋Ｓｉ＋Ｃｕの合計が０．０４０％以下であるようなアルミニウム箔において、そこに析出している直径０．１〜１．０μｍの析出物中に存在するＦｅ含有量を０．０００４％以下としたアルミニウム箔を用いることによって、静電容量の高い電解コンデンサが得られることが開示されている。
【００１１】
【特許文献１】特開昭６３−２６５４１５号公報（特許請求の範囲、２頁左下欄〜４頁左下欄）
【特許文献２】特開平６−６５６６５号公報（特許請求の範囲、段落００２１）
【特許文献３】特開平９−２６０２１９号公報（特許請求の範囲）
【発明の開示】
【発明が解決しようとする課題】
【００１２】
しかしながら、前記特開昭６３−２６５４１５号公報（特許文献１）で開示されている箔は、１μｍ以下のサイズの小さい化合物を多く析出させた箔であるから、エッチングによる穿孔起点となる析出物の数が多く、交流エッチングを行なって海綿状に穿孔すると、穿孔部分が近接して生じ相互に合体してしまい表面積拡大効果が不十分になるため、静電容量の高い中・低圧用の電解コンデンサは得られない。
【００１３】
特開平６−６５６６５号公報（特許文献２）で開示されている箔に交流を印加して海綿状に穿孔すると、やはり隣接する穿孔部分が合体してしまい表面積拡大効果が不十分になるため、静電容量の高い中・低圧用の電解コンデンサは得られない。同公報の実施例では、Ｆｅ含有量の多い箔の製造方法において均質化処理温度を、Ｆｅを含有する化合物を固溶させる範囲で行なっている。その結果その後の中間焼鈍処理で０．１μｍ以下のサイズの化合物が新たに析出してその数が増加する。このことは、直流エッチングにより大径かつ直線状の穿孔を行なう同公報の技術では不都合ではない。しかし、このような０．１μｍ以下のサイズの化合物が新たに析出してその数が増加するような製造方法を採用した箔に交流エッチングを行なって海綿状に穿孔すると、隣接する穿孔部分が合体してしまい表面積拡大効果が不十分になるため、静電容量の高い中・低圧用の電解コンデンサは得られない。
【００１４】
前記特開平９−２６０２１９号公報（特許文献３）で開示されている方法で得られる静電容量では不足で、更に容量の向上した電解コンデンサが求められている。
【００１５】
本発明の目的は、最終焼鈍で調質処理される所期の強度を有する低廉なＦｅ含有量の多いアルミニウム箔であって、交流エッチング処理で静電容量が高い中・低圧電解コンデンサ用の軟質アルミニウム箔およびその製造方法を提供することである。
【課題を解決するための手段】
【００１６】
本発明者らは、Ｆｅ含有量の多いアルミニウム溶湯の鋳造工程、製板および製箔工程を詳細に検証すると共に、最終焼鈍で調質焼鈍処理された軟質アルミニウム箔の交流エッチングにおける析出物および晶出物の寄与度を考察した。
【００１７】
その結果、鋳塊中の析出物および晶出物を固溶という観点から鋳造ままの状態で製板および製箔することにより、エッチング起点として必要な化合物を確保できると同時に、過度にエッチングされる化合物が最終の調質焼鈍処理で析出することを抑制できて、高純度箔と同等の高静電容量、即ちエッチング条件と化成電圧を後述の実施例中で説明する本発明例の箔Ａと同一としたときに、２９０μＦ／５cm2 程度の静電容量の電解コンデンサが得られるとの知見を得た。
【００１８】
本発明は上記の知見に基づいて完成したものである。
【００１９】
即ち第１の発明は、Ｆｅ含有量が５０〜１２０ppm 、Ｆｅ＋Ｓｉ＋Ｃｕ≦６００ppm、残部Ａｌおよびその他の不純物である組成を有する電解コンデンサ用軟質アルミニウム箔であって、該箔中の金属間化合物のうち、長径が０．１μｍ未満である金属間化合物（本明細書中では便宜的に「極微細化合物」とも呼ぶ）のＦｅ含有量の合計が、該箔のＦｅ含有量の５％以下であり、かつ長径が０．１〜１．０μｍである金属間化合物（本明細書中では便宜的に「微細化合物量」とも呼ぶ）のＦｅ含有量の合計が、該箔のＦｅ含有量の１０％以下であり、かつ長径が１．０μｍを超える金属間化合物（本明細書中では便宜的に「粗大化合物」とも呼ぶ）のＦｅ含有量の合計が、該箔のＦｅ含有量の４０〜８０％であって、引張強度が４０〜７０MPa であることを特徴とする交流エッチングに供する中・低圧電解コンデンサ用軟質アルミニウム箔である。
【００２０】
第１発明においては、Ｆｅ含有量の多い前記組成の軟質アルミニウム箔において、極微細化合物量および微細化合物量を可及的に少量とし、かつ粗大化合物を所定量存在させたことにより、交流エッチングにおいて、必要なエッチング起点が確保されると同時に、隣接するエッチング部同士が干渉し難く、相互の合体が防止されるので、静電容量の高い電解コンデンサが得られる。
【００２１】
第２の発明は、前記組成のアルミニウム溶湯をＤＣ鋳造法により、鋳造速度３０〜７０mm／minにて厚さ４００〜６００mmのスラブに鋳造し、得られた鋳塊を鋳造時晶出したＦｅ含有化合物が固溶しない温度領域で、最終調質焼鈍処理前まで製板および製箔し、得られた箔を２８０〜３５０℃の温度範囲で最終調質焼鈍処理することを特徴とする交流エッチングに供する中・低圧電解コンデンサ用軟質アルミニウム箔の製造方法である。
【００２２】
第２発明においては、鋳造時晶出したＦｅ含有化合物を再固溶させないから、箔の最終調質焼鈍処理におけるＦｅ含有化合物の新たな極微細析出物の増加を抑制でき、交流エッチングにおいて隣接するエッチング部同士が干渉し難く、相互の合体が防止されるので、静電容量の高い電解コンデンサ用のアルミニウム軟質箔が得られる。
【００２３】
第３の発明は、前記の固溶しない温度領域が５００℃以下４００℃以上であることを特徴とする電解コンデンサ用軟質アルミニウム箔の製造方法である。
【００２４】
第３発明においては、鋳造時晶出したＦｅ含有化合物が固溶しない温度領域を具体的に５００℃以下４００℃以上とすることにより、圧延による製板および製箔を可能としつつ、同時に、箔の最終調質焼鈍処理でＦｅ含有化合物の極微細析出物の増加を抑制でき、交流エッチングにおいて隣接するエッチング部同士が合体することなく、静電容量の高い電解コンデンサ用のアルミニウム軟質箔が得られる。鋳造時晶出したＦｅ含有化合物の非固溶温度は、好ましくは４９０℃以下である。
【発明を実施するための最良の形態】
【００２５】
以下に、本発明における種々の限定理由を説明する。
【００２６】
本発明の箔は、Ｆｅ含有量を５０〜１２０ppm と多くし、Ｆｅ＋Ｓｉ＋Ｃｕ≦６００ppm、残部Ａｌおよびその他の不純物とした。Ｆｅ含有量が５０ppm 未満であれば、従来から使用されている箔と純度的に変わらず、コスト高となってしまい、本発明の目的とする低廉化が達成できない。低廉化達成の観点から、好ましくはＦｅ含有量は５５ppm 以上である。一方、Ｆｅ含有量が上限値１２０ppmを超えると、本発明の製造方法であっても、析出物および晶出物が多くなって、Ｆｅ含有化合物の好ましい分布状態の箔が得られない。
【００２７】
Ｆｅ以外の成分は主としてＳｉおよびＣｕであり、Ｓｉは５００ppm まで、Ｃｕは１３０ppm までが許容される。本発明においては、交流エッチングを採用した場合に得られる静電容量がＦｅ含有化合物の大きさと分布によって定まり、これに影響を及ぼさない限りＳｉおよびＣｕの存在が許容されるからである。
【００２８】
ただし、本発明ではＦｅ＋Ｓｉ＋Ｃｕ≦６００ppm に限定する。Ｆｅ＋Ｓｉ＋Ｃｕ＞６００ppmでは、本発明の製造方法であっても、交流エッチング処理で高静電容量のアルミニウム軟質箔が得られない。
【００２９】
その他の元素は不純物元素と見なすこともでき、或いはまた地金、返り材等を選択あるいは添加することによって、本発明の効果を保つ範囲で含有してもよい。目安として、各元素について２００ppm 以下、好ましくは１５０ppm 以下、更に好ましくは１００ppm 以下である。不純物元素は少なければ少ないほど好ましいが、コスト高になる。
【００３０】
長径が０．１μｍ未満である金属間化合物（極微細化合物）のＦｅ含有量の合計が、可及的に少量であることが好ましい。これは交流エッチングに際して、隣接する開口部が干渉しないようにするためである。その量が箔のＦｅ含有量の５％を超えると、極微細化合物の数量が多くなり、前述のように交流エッチング時に穿孔部分同士の干渉が発生し、穿孔部が相互に合体して箔表面積拡大効果が損なわれる。
【００３１】
そして更に、長径が０．１〜１．０μｍである金属間化合物（微細化合物）のＦｅ含有量の合計は、箔のＦｅ含有量の１０％以下とする。これも上記の極微細化合物の場合と同様に、交流エッチングに際して、隣接する穿孔部同士が干渉して合体しないようにするためである。その量が箔のＦｅ含有量の１０％を超えると、微細化合物の数量が多くなり、穿孔部同士が干渉、合体して箔表面積拡大効果が損なわれる。
【００３２】
このように極微細化合物および微細化合物の数量を低減しただけでは、交流エッチングに際して、箔表面積拡大効果を得るのに必要なエッチング起点が確保できない。そこで、長径が１．０μｍを超える金属間化合物（粗大化合物）のＦｅ含有量の合計を、箔のＦｅ含有量の４０〜８０％の範囲内に規定することにより、エッチング起点を確保する必要がある。粗大化合物のＦｅ含有量合計値が上記規定範囲の下限値すなわち箔のＦｅ含有量の４０％より少ないと、エッチング起点が少なくなって必要な表面積拡大効果が得られず、静電容量の高い箔が得られない。逆に、粗大化合物のＦｅ含有量合計値が上記規定範囲の上限値すなわち箔のＦｅ含有量の８０％を超えるとエッチング起点が多くなりすぎて穿孔部同士が合体し、やはり静電容量の高い箔が得られない。
【００３３】
このような化合物の分布条件を満たした箔を交流エッチングすると、必要なエッチング起点を確保しつつ穿孔部同士の合体を抑止できるので、箔表面積拡大効果が十分に確保され、静電容量の高い箔が得られる。
【００３４】
直流エッチングでは、基本的に個々の起点から箔厚さ方向に沿って単一の穿孔が直線状に進行する。これに対して交流エッチングでは、個々の起点から開始した穿孔が交番電圧の繰返しに対応して枝分かれして進行し、結果的に海面状に入り組んだ穿孔部が形成される。このような穿孔挙動が得られる交流としては、極性の変わる波形部分が必要である。交流波形の陽極時間帯で穿孔され、次の陰極時間帯で穿孔部内壁にＡｌの水和物が生成し、次の陽極時間帯で穿孔部内壁の一部が更に穿孔され、これを繰り返すことにより最終的に海綿状にエッチングされる。
【００３５】
交流エッチングの電流は正弦波、矩形波または交直重量波形等の常法の波形でよく限定するものではないが、上記の理由で極性の変わる波形部分が必要である。またエッチングに用いる酸は、塩酸または塩酸硫酸の混酸等の常法の酸でよく、特に限定しない。電流密度も常法の条件でよく、特に限定しないが、例えば１０〜１０００mA／cm2 の範囲内で設定することが好ましい。
【００３６】
エッチングは１条件で処理することもあるが、条件を変えて複数段でエッチングすることもある。本発明の交流エッチングは１条件で処理してもよいし、複数段でエッチングする場合は、多段のうちの少なくとも一段が前記条件を満たしていればよいが、全段が交流エッチングであると一層好ましい。
【００３７】
エッチング後は目的の電圧で常法に従って化成処理する。
【００３８】
次に、本発明のアルミニウム箔を製造するための好ましい方法について説明する。
【００３９】
本発明の規定範囲内であるＦｅ含有量５０〜１２０ppm 、Ａｌ純度９９．９４％以上の組成を有するアルミニウム溶湯を脱ガス処理し、フィルタを通してＤＣ鋳造する。
【００４０】
箔中のＦｅ含有化合物のサイズ分布（サイズ区分毎の数量）は、箔の製造条件によって大きく異なるが、本発明の組成範囲の箔においては、第一義的には溶湯の鋳造速度で決まる。即ち、水冷鋳型を用いるＤＣ鋳造法で鋳造速度３０〜７０mm／minで、厚さ４００〜６００mmの鋳塊に鋳造する。（ここで「鋳造速度」は「下型引出し速度」であり、この値が小さくなるほど鋳型内での冷却作用を強く受ける。したがって、鋳造速度または鋳塊厚さのどちらか一方でも上記範囲の下限値より小さいと、長径が１μｍ未満の化合物（極微細および微細化合物）が増加し、逆に、どちらか一方でも上限値より大きいと、長径が１μｍを超える化合物（粗大化合物）が過剰になり、いずれも好ましくない。鋳型から引き出された鋳塊に適用する冷却水量は１〜６リットル／cm分の範囲内で適宜選択すればよい。
【００４１】
長径が１．０μｍを超える粗大な金属間化合物は鋳造時の晶出物と考えられるから、鋳造時に晶出したＦｅ含有化合物が固溶しない温度領域で最終調質焼鈍処理前まで製板および製箔することで、粗大化合物の数量を本発明の範囲内に制御する。得られた鋳塊はソーキング、熱間圧延、冷間圧延、必要に応じて中間焼鈍し、箔圧延後２８０〜３５０℃の温度範囲で最終調質焼鈍処理して軟質箔とする。箔厚さは一般的に１１０乃至９０μｍである。
【００４２】
ここで、得られた鋳塊は、Ｆｅ含有量が５０ppm以上と多く偏析を生じるので均質化のためにソーキングが必須であり、また厚さが４００〜６００mmと厚いので冷間圧延に適した厚さとするために熱間圧延が必須である。
【００４３】
ソーキングは、具体的には保持温度５００℃以下４００℃以上、好ましくは４９０℃以下で、保持時間１時間以上、上限は経済的理由で４８時間以内で処理する。
【００４４】
熱間圧延の開始温度は、前記の理由から５００℃以下４００℃以上であり、好ましくは４９０℃以下で開始して厚さ１０mm以下の熱延板とする。一般に、ソーキング処理を熱間圧延のための加熱として利用することが加熱コストおよび処理効率の観点で有利である。ただし、特にこれに限定する必要はなく、ソーキング温度から一旦降温した鋳塊を熱間圧延のために再加熱してもよい。
【００４５】
熱間圧延の後、冷間圧延して箔地とし、さらに冷間圧延して箔とする。必要により冷間圧延途中で中間焼鈍処理をしてもよい。
【００４６】
ソーキング、熱間圧延、冷間圧延途中の中間焼鈍処理のいずれの処理についても、加熱処理温度条件は、鋳造時晶出したＡｌ−Ｆｅ系、Ａｌ−Ｆｅ−Ｓｉ系等のＦｅ含有化合物が固溶しない温度領域で最終調質焼鈍処理前まで製板および製箔する。上記処理のいずれかで加熱温度が５００℃を超えると一部のＦｅ含有化合物が固溶し、２８０〜３５０℃の温度範囲の最終調質焼鈍処理でＦｅが化合物として新たに析出し、特に極微細析出物の個数が著しく増加して、爾後の交流エッチングで隣接するエッチング部が合体し、静電容量の高い電解コンデンサが得られない。
【００４７】
この２８０〜３５０℃の温度範囲の最終調質焼鈍処理は、需要者の目的に応じて箔に求められる強度付与のためのもので、この調質焼鈍処理によって、引張強度が４０〜７０MPa の需要者の目的を満たす箔を提供できる。即ちこの調質焼鈍処理温度が下限値未満であれば強度が高すぎ、上限値を超えると低すぎて使用者目的を満足しない。最終調質焼鈍処理の処理時間は０．１〜２４時間とすることが適当であり、下限値未満では強度が安定せず、また上限値を超えても顕在的効果なく、経済的に不利である。
【実施例】
【００４８】
表１に示した２種類の組成のアルミニウム溶湯を、鋳造速度４０および６０mm／min.の二水準でＤＣ鋳造した。鋳型は水冷のＡｌ鋳型を用いた。鋳塊の厚さは４５０，５００mmである。鋳塊に塗布する水量は鋳型周囲１cm当たり２．８リットル／分とした。
【００４９】
次いで、鋳塊をソーキングし、ソーキング終了後鋳塊を降温させず直ちに熱延を開始し、厚さ６mmで終了した。この６mm板を冷延で厚さ１００μｍの箔とし、真空度１０-3Paの条件で３００℃×１０時間の最終焼鈍処理を施して調質した。
鋳塊厚、鋳造速度およびソーキング条件を表２に示す。
【００５０】
Ｆｅ含有化合物は径の異なる２種類のテフロン（登録商標）フィルターを用いて篩い分けし、熱フェノールで分解した溶液を分析した。分析手順の詳細を図１に、分析結果を表３にそれぞれ示す。
【００５１】
次いで、下記の３段階処理により電解エッチングし、アジピン酸系溶液中で２０Ｖ化成処理した。静電容量はＬＣＲメーターで測定した。測定結果を表３に示す。
【００５２】
表３の結果から、上記製造過程における最高温処理であるソーキングを５００℃以下の温度範囲で行なって製板および製箔されたもの（試料番号３，４，５，６，７，８）は、長径が０．１μｍ未満および０．１〜１μｍの化合物のＦｅ含有量の合計量の全Ｆｅ量に対する割合がそれぞれ５％以下および１０％以下と少なく、かつ長径が１μｍを超える化合物のＦｅ含有量の合計量の全Ｆｅ量に対する割合が所定範囲４０〜８０％にあって、静電容量の高いことが判る。
【００５３】
一方、ソーキングを５００℃より高い温度範囲で行なって製板および製箔されたもの（試料番号１，２）は、長径が０．１μｍ未満および０．１〜１μｍの化合物の全Ｆｅ量に対する割合が５％以上および１０％以上と多く、かつ１μｍの化合物の全Ｆｅ量に対する割合が所定範囲以下であって、静電容量の低いことが判る。
【００５４】
＜電解エッチングの条件＞
第１段階処理
箔Ａ，Ｂ共通
１６wt％塩酸、１wt％硫酸混合溶液、５０℃
正弦波交流５０Hz、電流密度５００mA／cm2 、時間４５秒
第２段階処理
箔Ａ
１６wt％塩酸、１wt％硫酸混合溶液、２５℃
交直重量波形、５０Hz、デューティー比０．８０、
電流密度１５０mA／cm2 、時間６０秒
箔Ｂ
１２wt％塩酸、１wt％硫酸混合溶液、２５℃
交直重量波形、５０Hz、デューティー比０．８０、
電流密度１５０mA／cm2 、時間６０秒
第３段階処理
箔Ａ
１６wt％塩酸、１wt％硫酸混合溶液、２５℃
正弦波交流、５０Hz、電流密度２５０mA／cm2 、時間３００秒
箔Ｂ
１２wt％塩酸、１wt％硫酸混合溶液、２５℃
正弦波交流、５０Hz、電流密度２５０mA／cm2 、時間３００秒
【００５５】
【表１】
2007146301.tif 000002
【００５６】
【表２】
2007146301.tif 000003
【００５７】
【表３】
2007146301.tif 000004
【産業上の利用可能性】
【００５８】
以上述べたように、本発明によれば、Ｆｅ含有量の多い低廉な軟質箔でも高純度箔なみの静電容量が得られる中・低圧電界コンデンサ用軟質アルミニウム箔が提供される。また、本発明の製造方法によれば、高温に加熱することなく高純度箔なみの静電容量の得られる軟質箔を製造できるので低コストで製造できる。
【図面の簡単な説明】
【００５９】
【図１】図１は、Ｆｅを含有する化合物の分析手順を示すフローチャートである。
【図１】
2007146301.tif 000005